ТКАНЬ ФИЛЬТРОВАЛЬНАЯ

ТКАНЬ ФИЛЬТРОВАЛЬНАЯ
Полезная модель относится к текстильной промышленности, а именно к производству фильтровальных тканей, изготовленных способом ткачества и предназначенных для фильтрования, в частности, молока.
Известна ткань фильтровальная, выполненная главным переплетением крученых основных и уточных нитей, в качестве которых использована полиэфирная пряжа, причем линейная плотность основной пряжи 25x2 - 29x2 такс, уточной 25x2 - 29x2 или 48-50 текс, а число линей на 10 см по основе 300-410, а по утку 160-200. (Свидетельство на полезную модель № 137 Ткань фильтровальная, опубликованная в бюллетене ПМПО № 11, 1994). Данная ткань трудоемка в производстве и сравнительно дорогая из-за использования дорогостоящего сырья, так как в качестве основных и уточных нитей используют крученую пряжу.
В основу настоящей полезной модели была положена задача разработать конструкцию фильтровальной ткани для молочной промышленности, в которой основная и уточная нити были бы выполнены из таких материалов, чтобы можно было получить ткань с улучшенными эксплуатационными свойствами и высокими токсиколого-гигиеническими показателями. Кроме того, чтобы заявляемая фильтровальная ткань была менее трудоемка в процессе производства и более экономична по используемому сырью.
Поставленная задача решается за счет того, что предложена ткань фильтровальная, выполненная переплетением основных и уточных полиэфирных нитей, в которой новым является то, что основные
МПК б D 03 D 15/00
и уточные нити выполнены из комплексных полиэфирных нитей с линейной плотностью 28,3 текс при плотности нитей по основе 198-210, а по утку 182-194, при этом ткань выполнена полотняным переплетением.
Данная ткань менее трудоемка в процессе производства и более экономичная по используемому сырью благодаря применению в качестве основных нитей комплексных полиэфирных нитей с меньшей плотностью по основе. Ткань имеет гладкую, ровную поверхность и практически не пиллингуется, что значительно повышает эстетические свойства ткани. Заявляемая ткань фильтровальная для молочной промышленности не оказывает вредного воздействия на организм человека. Согласно токсикологическим исследованиям заявляемая ткань соответствует нормативной документации,предъявляемой к полимерным материалам, предназначенным для контакта с пищевыми продуктами.
Благодаря большому (100%) содержанию полиэфирных волокон ткань обладает высокими износотойкими свойствами. Сущность настоящей полезной модели станет более понятной при рассмотрении нижеследующих примеров ее осуществления со ссылкой на прилагаемые чертежи, на которых изображено:
Фиг. 1 - схема переплетения нитей Фиг. 2 - продольный разрез.
В таблице представлены физико-механические показатели ткани с различными плотностями по основе и утку, с разной линейной плотностью нитей и с разным сырьевым составом ткани.
Таблица
ПРИМЕР 1.
Заявляемая фильтровальная ткань полотняного переплетения выработана на бесчелночных ткацких станках с эксцентриковым зевообразовательным механизмом. Процессы отварки и термостабилизации осуществлялись по разработанной на предприятии технологии на комплекте оборудования, предназначенного для отделки синтетических тканей. В качестве основы 1 и утка 2 использована нить полиэфирная комплексная линейной плотностью 28,3 текс с количеством круток Ткань выработанная с использованием данной нити в основе 1 и утке 2 имеет хорошую технологичность, высокие эксплуатационные свойства, такие как:
формоустойчивость
малоусадочность: по основе -0-0,5, по утку - О
стойкость к истиранию: 1100 - 1450 циклов
пиллингуемость : О пиллей.
Выполнение ткани полотняным переплетением позволяет получить в сравнении с другими видами переплетений минимальную рыхлость ткани, ровную, гладкую поверхность. Состав применяемого сырья, а именно 100%-ное содержание полиэфирных волокон в ткани позволяет обеспечить хорошие микробиологические показатели фильтровальной ткани для молочной промышленности, о чем свидетельствует гигиенический сертификат, выданный на основе токсиколого-гигиенической оценке, проведенной согласно требованиям, предъявляемым к полимерным материалам, предназначенным для контакта с пищевыми продуктами .
ПРИМЕР 2.
В качестве уточных - нить полиэфирная текстурированная линейной плотности 9,3 текс. По сравнению с заявляемой фильтровальной тканью указанная ткань уступает по таким эксплуатационным свойствам как износотойкость, в частности при значительно больших плотностях уменьшается стойкость ткани к истиранию до 800 циклов и разрывные нагрузки по основе до 55-б5ДаН, по утку до 45-55ДаН6, кроме того ухудшаются усадочные свойства ткани.
ПРИМЕР 3.
Аналогичен примеру 1, но в качестве основных и уточных нитей использована пряжа хлопчатобумажная. По сравнению с заявляемой фильтровальной тканью указанная ткань менее технологична из-за повышения обрывности на ткацких станках в связи с использованием одиночной пряжи в основе, кроме того, значительно (в 3-4 раза) снижаются прочности на разрыв, а также устойчивость ткани к истиранию. Кроме того значительно ухудшаются усадочные свойства - изменение размеров после мокрой обработки по основе возрастает до 4-4,5%
Заявляемая ткань фильтровальная менее трудоемка в процессе производства и более экономична. Ткань имеет гладкую, ровную поверхность и практически не пиллингуется, что значительно повышает эстетические свойства ткани.